КОМПОЗИЦИЯ ДИЕНОВОГО КАУЧУКА, ПРИГОТОВЛЕННАЯ С ВОЗМОЖНОСТЬЮ ВУЛКАНИЗАЦИИ ПРИ БОЛЕЕ НИЗКОЙ ТЕМПЕРАТУРЕ, И СПОСОБ ПРОИЗВОДСТВА КАУЧУКОВОГО ИЗДЕЛИЯ

1. Способ формования изделия из диенового каучука, где способ включает стадии:
- получение вещества сырого диенового каучука, содержащего 1,2-полибутадиеновый каучуковый компонент;
- добавление к веществу сырого диенового каучука пероксида в качестве вулканизирующего агента;
- размягчение сырого диенового каучука при первой температуре не больше чем 200°С;
- вулканизация диенового каучука при второй температуре не больше чем 200°C при контактировании диенового каучука с окружающей атмосферой; и
- формование изделия из вулканизированного диенового каучука.
2. Способ по п. 1, в котором пероксид представляет собой органическое пероксидное соединение.
3. Способ по п. 2, в котором органическое пероксидное соединение выбирают из группы, состоящей из гидропероксида, диалкилпероксида, сложного пероксиэфира, диацилпероксида, пероксидикарбоната, пероксикеталя и пероксида кетона, предпочтительно из группы, состоящей из сложного пероксиэфира, пероксидикарбоната и пероксикеталя.
4. Способ по п. 3, в котором температура 10-часового периода полураспада пероксида находится в интервале приблизительно от 20 до 190°С, предпочтительно в интервале приблизительно от 60 до 150°С, более предпочтительно в интервале приблизительно от 80 до 120°С.
5. Способ по п. 4, в котором температура 1-минутного периода полураспада пероксида равна или больше чем приблизительно 100°С, предпочтительно равна или больше чем приблизительно 120°С, более предпочтительно равна или больше чем приблизительно 140°С.
6. Способ по п. 5, в котором первая температура равна или меньше чем приблизительно 180°C, предпочтительно находится в интервале приблизительно от 20 до 170°С, более предпочтительно в интервале приблизительно от 20 до 150°С.
7. Способ по п. 6, в котором вторая температура равна или меньше чем приблизительно 180°C, предпочтительно находится в интервале приблизительно от 20 до 170°с, более предпочтительно в интервале приблизительно от 60 до 160°С.
8. Способ по п. 7, в котором стадия получения дополнительно включает:
- смешение 1,2-полибутадиенового каучукового компонента и второго каучукового компонента, где второй каучуковый компонент включает один или несколько компонентов, выбираемых из группы, состоящей из изопренового каучука (ИК), бутадиенового каучука (БК), бутадиен-стирольного каучука (БСК), акрилонитрил-бутадиенового каучука (АНБК), уретанового каучука (УК), этиленпропиленового каучука (ЭПК) и натурального каучука (НК); и
- получение смеси в качестве вещества сырого диенового каучука.
9. Способ по п. 8, в котором компонент изопренового каучука (ИК) включает один или несколько компонентов, выбираемых из группы, состоящей из изопрена с низким содержанием цис-звеньев, изопрена с высоким содержанием цис-звеньев, катализируемого неодимом изопрена, катализируемого литием изопрена и катализируемого катализатором Циглера-Натта изопрена.
10. Способ по п. 9, в котором количество 1,2-полибутадиенового каучукового компонента составляет приблизительно от 5 до 95 масс.ч., предпочтительно приблизительно от 10 до 95 масс.ч., более предпочтительно приблизительно от 25 до 95 масс.ч., при условии, что общее количество каучуковых компонентов составляет 100 масс.ч.
11. Способ по п. 10, в котором окружающей атмосферой является воздух, содержащий кислород.
12. Способ по п. 11, в котором стадию размягчения проводят в экструдере.
13. Способ по п. 12, в котором стадию вулканизации проводят уже после экструдирования каучука из экструдера.
14. Способ по п. 13, в котором способ не включает добавление наполнителя и технологического масла.
15. Способ по п. 13, дополнительно включающий стадию добавления наполнителя.
16. Изделие из диенового каучука, изготовленное способом по п. 15.
17. Изделие по п. 16, в котором изделие имеет мутность приблизительно меньше чем 20%, предпочтительно приблизительно 18% или меньше, более предпочтительно приблизительно 15% или меньше, измеренную в соответствии со стандартом JIS K7136, в виде листа толщиной 2 мм.
18. Изделие по п. 17, где изделие по существу не содержит диоксид кремния или технологическое масло.
19. Композиция диенового каучука, полученная с возможностью быть подвергнутой экструзии, содержащая:
- вещество сырого диенового каучука, включающее 1,2-полибутадиеновый каучуковый компонента; и
- пероксид в качестве вулканизирующего агента.